(57)【要約】【課題】太陽電池バックシート及びそれを用いた太陽電池であって、太陽電池のバックシートを形成するために使用する各樹脂フィルムに対して行うアニール処理における加熱オープン熱を利用して、バックシートの白色化とアニール処理とを同時に行うことにより製造できるようにしたものでありバックシートの製造加工効率の良好な太陽電池バックシート及びその製造方法を提供することにある。【解決手段】第１の樹脂フィルム層１１の片面に塗布した熱架橋硬化型白色塗料を加熱硬膜処理して形成した白色着色層１２と、無機酸化物を樹脂フィルムに薄膜蒸着して形成したガスバリア性蒸着樹脂フィルム層１３と、第２の樹脂フィルム層１４とから構成され、少なくとも、前記第１の樹脂フィルム層１１と第２の樹脂フィルム層１４のいずれか一方若しくは両方が加熱アニール処理により耐候性及び耐加水分解性が付与されている。【選択図】図１
2006073793.tif 000002
【特許請求の範囲】
【請求項１】
第１の樹脂フィルム層１１と、該第１の樹脂フィルム層１１の片面又は両面に塗布した熱架橋硬化型白色塗料の加熱操作による硬膜処理により耐候性及び耐加水分解性を付与して形成した白色着色層１２と、無機酸化物を樹脂フィルムに薄膜蒸着して形成したガスバリア性蒸着樹脂フィルム層１３と、第２の樹脂フィルム層１４とから構成され、少なくとも、前記第１の樹脂フィルム層１１と第２の樹脂フィルム層１４のいずれか一方若しくは両方が、前記加熱硬膜処理時の加熱操作により加熱アニール処理されて低収縮性が付与されていることを特徴とする太陽電池用バックシート。
【請求項２】
ガスバリア性蒸着樹脂フィルム層１３と、該樹脂フィルム層１３の片面にラミネートした樹脂フィルム層１４と、該樹脂フィルム層１４の片面又は両面に塗布した熱架橋硬化型白色塗料の加熱操作による加熱硬膜処理により耐候性及び耐加水分解性を付与して形成した白色着色層１２とから構成され、少なくとも、前記樹脂フィルム層１４が、前記加熱硬膜処理時の加熱操作により加熱アニール処理されて低収縮性が付与されていることを特徴とする太陽電池用バックシート。
【請求項３】
第１の樹脂フィルム層１１の片面又は両面に熱架橋硬化型白色塗料を塗布して白色着色層１２を形成する着色層塗布工程と、該白色着色層１２を塗布した前記第１の樹脂フィルム層１１を加熱オーブン中に導入し、該加熱オーブン中の熱により、該白色着色層１２を加熱硬膜処理して耐候性及び耐加水分解性を付与すると同時に、該第１の樹脂フィルム層１１を加熱アニール処理して低収縮性を付与する加熱処理工程と、無機酸化物を樹脂フィルムに薄膜蒸着して形成したガスバリア性蒸着樹脂フィルム層１３を前記第１の樹脂フィルム層１１面にラミネートする第１のラミネート工程と、加熱アニール処理が施されていない若しくは予め加熱アニール処理されて低収縮性が付与されている第２の樹脂フィルム層１４を、前記ガスバリア性蒸着樹脂フィルム層１３面にラミネートする第２のラミネート工程とを含むことを特徴とする太陽電池用バックシートの製造方法。
【請求項４】
アニール処理されていない樹脂フィルム層１４の片面又は両面に熱架橋硬化型白色塗料を塗布して白色着色層１２を形成する着色層塗布工程と、該白色着色層１２を塗布した前記樹脂フィルム層１４を加熱オーブン中に導入し、該加熱オーブン中の熱により、該白色着色層１２を加熱硬膜処理して耐候性及び耐加水分解性を付与すると同時に、該樹脂フィルム層１４を加熱アニール処理して低収縮性を付与する加熱処理工程と、無機酸化物を樹脂フィルムに薄膜蒸着して形成したガスバリア性蒸着樹脂フィルム層１３を、前記樹脂フィルム層１４面にラミネートするラミネート工程とを含むことを特徴とする太陽電池用バックシートの製造方法。
【請求項５】
ガラス基板１の裏面に形成された表面透明電極パターン２とシリコン薄膜パターン３と裏面透明電極パターン４と充填剤５とバックシート６とから構成される太陽電池において前記バックシート６が、第１の樹脂フィルム層１１と、該第１の樹脂フィルム層１１の片面又は両面に塗布した熱架橋硬化型白色塗料の加熱操作による硬膜処理により耐候性及び耐加水分解性を付与して形成した白色着色層１２と、無機酸化物を樹脂フィルムに薄膜蒸着して形成したガスバリア性蒸着樹脂フィルム層１３と、第２の樹脂フィルム層１４とから構成され、少なくとも、前記第１の樹脂フィルム層１１と第２の樹脂フィルム層１４のいずれか一方若しくは両方が、前記加熱硬膜処理時の加熱操作により加熱アニール処理されて低収縮性が付与されていることを特徴とする太陽電池。
【請求項６】
ガラス基板１の裏面に形成された表面透明電極パターン２とシリコン薄膜パターン３と裏面透明電極パターン４と充填剤５とバックシート６とから構成される太陽電池において前記バックシート６が、ガスバリア性蒸着樹脂フィルム層１３と、該樹脂フィルム層１３
の片面にラミネートした樹脂フィルム層１４と、該樹脂フィルム層１４の片面又は両面に塗布した熱架橋硬化型白色塗料の加熱操作による加熱硬膜処理により耐候性及び耐加水分解性を付与して形成した白色着色層１２とから構成され、少なくとも、前記樹脂フィルム層１４が、前記加熱硬膜処理時の加熱操作により加熱アニール処理されて低収縮性が付与されていることを特徴とする太陽電池。
【発明の詳細な説明】
【技術分野】
【０００１】
本発明は、太陽電池の製造に用いるバックシートに関し、特に耐候性があり且つ廉価である太陽電池用バックシート及びその製造方法及びその太陽電池用バックシートを用いた太陽電池に関する。
【背景技術】
【０００２】
一般に、シリコン系の太陽電池は、例えば、図４の側断面図に示すように、その太陽電池の表面側から順に、透明なガラス基板１の片面にパターン状に設けたＩＴＯ薄膜等の表面透明電極パターン２と、各々表面透明電極パターン２上に設けたシリコン薄膜パターン３（アモルファスシリコン）と、該シリコン薄膜パターン３上に前記各々表面透明電極パターン２と電気的に接続した裏面透明電極パターン４と、エチレン−酢酸ビニル共重合体（ＥＶＡ）等からなる充填材５と、プラスチックシートからなるバックシート６とからなる積層構造の太陽電池モジュールにより構成されている。
【０００３】
太陽電池のバックシート６は、太陽電池モジュールの起電部分であるシリコン薄膜パターン３の湿度による劣化を防止するために、太陽電池モジュールの裏面側に配置されていて、水蒸気バリア性やガスバリア性の機能を持ったシートが用いられている。
【０００４】
そして、各々シリコン薄膜パターン３は、その表面側の透明電極パターン２と裏面側の透明電極パターン４とにより挟まれて直列に配置されて、各々シリコン薄膜パターン３の太陽エネルギーによる光電効果によって電位差を発生させるものである。
【０００５】
太陽電池の起電部分であるシリコン薄膜パターン３は、ガラス基板１側から入射した太陽光線Ｌを電気エネルギーに変換するものであるが、その際に、シリコン薄膜パターン３の表面側から裏面側に通過した太陽光線Ｌが、さらに、そのシリコン薄膜パターン３の裏面側にて、充填材５やバックシート６によって反射して、その反射光が、再度シリコン薄膜パターン３の裏面側に戻ってきた際にも起電することが判っている。
【０００６】
そのために太陽電池の表面から太陽電池モジュールのシリコン薄膜パターン３裏面側に透過した太陽光線Ｌの反射を良くし、発電効率を向上させるために、シリコン薄膜パターン３の裏面側に設けるエチレン−酢酸ビニル共重合体（ＥＶＡ）等からなる充填材５を白くしたり、また、シリコン薄膜パターン３の裏面側に設けるプラスチックシートからなるバックシート６に酸化チタン等を添加したり微細気泡成形させたりして対応している。
【０００７】
しかしながら、白色の充填材５や、プラスチックシートに酸化チタンを添加したり、微細気泡成形させた白色のバックシート６は、通常のナチュラルな（白色着色材が添加されていない）ＥＶＡや、酸化チタン等を添加したり、微細気泡成形していないナチュラルなバックシートよりも、価格が高く、太陽電池のコストを高くさせる原因となっている。
【０００８】
また、そのような白色化した充填材５やバックシート６を製造する場合には、ある程度以上の製造ロットが必要なために、小ロット対応が難しいものであった。
【０００９】
また、プラスチックシートからなるバックシート６を白色化する別の方法としては、太陽電池の裏面側の充填材５側から順に、ポリエチレンテレフタレートフィルム／無機蒸着フィルム（バリアフィルム）／耐候性ポリエチレンテレフタレートフィルム等の樹脂フィルムを積層してプラスチックシートを積層形成する際に、１枚の樹脂フィルム又はそれ以上の枚数の樹脂フィルムに白色印刷層を施すことが検討がされているが、太陽電池が、長
期間の風雨に晒されることにより白色印刷層自体が脆弱になり、印刷層が凝集剥離を起こし易く実用化には至っていない。
【００１０】
例えば、グラビア印刷方式により白色インキを用いて１枚の樹脂フィルムに白色印刷層を施したプラスチックシートからなるバックシート６のフィルム積層構成例としては、図５に示すように、太陽電池の裏面側の充填材５側から順に、ポリエチレンテレフタレートフィルム７／白色印刷層８／無機蒸着樹脂フィルム（バリアフィルム）９／耐候性ポリエチレンテレフタレートフィルム１０を積層して白色化したバックシートがある。
【００１１】
ところで、このような積層構造の太陽電池の製造工程においては、ガラス基板１と充填材４とバックシート６とを積層して、それらを架橋させて接着固化するために、加熱処理（加熱ラミネート）を行っている。
【００１２】
その際に、熱収縮性の大きい樹脂フィルムを貼り合わせて積層形成したバックシート６を用いると、加熱処理の熱によってバックシートが熱収縮を起こし、皺やシートの歪み等の発生の原因となるものである。
【００１３】
そのために、樹脂フィルムを貼り合わせてバックシートを積層形成するために使用する各樹脂フィルムに対しては、各樹脂フィルムの貼り合わせ工程前に、樹脂フィルムを加熱オープンに導入して熱収縮を発生させ、次に熱が掛かった際に起こる収縮を小さく抑えるために、熱収縮性を抑制するためのアニール処理が必須となる。
【発明の開示】
【発明が解決しようとする課題】
【００１４】
本発明の課題は、太陽電池用バックシート及びそれを用いた太陽電池であって、太陽電池のバックシートを形成するために使用する各樹脂フィルムに対して行うアニール処理における加熱オープン熱を利用して、バックシートの白色化とアニール処理とを同時に行うことにより製造できるようにしたものであり、バックシートの製造加工効率の良好な太陽電池用バックシート及びその製造方法を提供することにある。
【課題を解決するための手段】
【００１５】
本発明の請求項１に係る発明は、第１の樹脂フィルム層１１と、該第１の樹脂フィルム層１１の片面又は両面に塗布した熱架橋硬化型白色塗料の加熱操作による硬膜処理により耐候性及び耐加水分解性を付与して形成した白色着色層１２と、無機酸化物を樹脂フィルムに薄膜蒸着して形成したガスバリア性蒸着樹脂フィルム層１３と、第２の樹脂フィルム層１４とから構成され、少なくとも、前記第１の樹脂フィルム層１１と第２の樹脂フィルム層１４のいずれか一方若しくは両方が、前記加熱硬膜処理時の加熱操作により加熱アニール処理されて、低収縮性が付与されていることを特徴とする太陽電池用バックシートである。
【００１６】
本発明の請求項２に係る発明は、ガスバリア性蒸着樹脂フィルム層１３と、該樹脂フィルム層１３の片面にラミネートした樹脂フィルム層１４と、該樹脂フィルム層１４の片面又は両面に塗布した熱架橋硬化型白色塗料の加熱操作による加熱硬膜処理により耐候性及び耐加水分解性を付与して形成した白色着色層１２とから構成され、少なくとも、前記樹脂フィルム層１４が、前記加熱硬膜処理時の加熱操作により加熱アニール処理されて低収縮性が付与されていることを特徴とする太陽電池用バックシートである。
【００１７】
本発明の請求項３に係る発明は、第１の樹脂フィルム層１１の片面又は両面に熱架橋硬化型白色塗料を塗布して白色着色層１２を形成する着色層塗布工程と、該白色着色層１２を塗布した前記第１の樹脂フィルム層１１を加熱オーブン中に導入し、該加熱オーブン中
の熱により、該白色着色層１２を加熱硬膜処理して耐候性及び耐加水分解性を付与すると同時に、該第１の樹脂フィルム層１１を加熱アニール処理して低収縮性を付与する加熱処理工程と、無機酸化物を樹脂フィルムに薄膜蒸着して形成したガスバリア性蒸着樹脂フィルム層１３を前記第１の樹脂フィルム層１１面にラミネートする第１のラミネート工程と、加熱アニール処理が施されていない若しくは予め加熱アニール処理されて低収縮性が付与されている第２の樹脂フィルム層１４を、前記ガスバリア性蒸着樹脂フィルム層１３面にラミネートする第２のラミネート工程とを含むことを特徴とする太陽電池用バックシートの製造方法である。
【００１８】
本発明の請求項４に係る発明は、アニール処理されていない樹脂フィルム層１４の片面又は両面に熱架橋硬化型白色塗料を塗布して白色着色層１２を形成する着色層塗布工程と、該白色着色層１２を塗布した前記樹脂フィルム層１４を加熱オーブン中に導入し、該加熱オーブン中の熱により、該白色着色層１２を加熱硬膜処理して耐候性及び耐加水分解性を付与すると同時に、該樹脂フィルム層１４を加熱アニール処理して低収縮性を付与する加熱処理工程と、無機酸化物を樹脂フィルムに薄膜蒸着して形成したガスバリア性蒸着樹脂フィルム層１３を、前記樹脂フィルム層１４面にラミネートするラミネート工程とを含むことを特徴とする太陽電池用バックシートの製造方法である。
【００１９】
本発明の請求項５に係る発明は、ガラス基板１の裏面に形成された表面透明電極パターン２とシリコン薄膜パターン３と裏面透明電極パターン４と充填剤５とバックシート６とから構成される太陽電池において前記バックシート６が、第１の樹脂フィルム層１１と、該第１の樹脂フィルム層１１の片面又は両面に塗布した熱架橋硬化型白色塗料の加熱操作による硬膜処理により耐候性及び耐加水分解性を付与して形成した白色着色層１２と、無機酸化物を樹脂フィルムに薄膜蒸着して形成したガスバリア性蒸着樹脂フィルム層１３と、第２の樹脂フィルム層１４とから構成され、少なくとも、前記第１の樹脂フィルム層１１と第２の樹脂フィルム層１４のいずれか一方若しくは両方が、前記加熱硬膜処理時の加熱操作により加熱アニール処理されて低収縮性が付与されていることを特徴とする太陽電池である。
【００２０】
本発明の請求項６に係る発明は、ガラス基板１の裏面に形成された表面透明電極パターン２とシリコン薄膜パターン３と裏面透明電極パターン４と充填剤５とバックシート６とから構成される太陽電池において前記バックシート６が、ガスバリア性蒸着樹脂フィルム層１３と、該樹脂フィルム層１３の片面にラミネートした樹脂フィルム層１４と、該樹脂フィルム層１４の片面又は両面に塗布した熱架橋硬化型白色塗料の加熱操作による加熱硬膜処理により耐候性及び耐加水分解性を付与して形成した白色着色層１２とから構成され、少なくとも、前記樹脂フィルム層１４が、前記加熱硬膜処理時の加熱操作により加熱アニール処理されて低収縮性が付与されていることを特徴とする太陽電池である。
【発明の効果】
【００２１】
本発明の太陽電池用バックシートによれば、太陽電池のバックシートを形成するために使用する各樹脂フィルムに対して行うアニール処理における加熱オープン熱を利用して、バックシートの白色着色層の層膜の焼き付けによる硬膜処理と、その樹脂フィルム層のアニール処理とを同時に行うものであり、その加熱操作によって、硬膜処理された白色着色層は皮膜強度が向上し、また耐候性と耐加水分解性が向上し、前記加熱操作により、同時に樹脂フィルムはアニール処理されて、フィルムに低収縮性を付与することができ、この加熱操作によって、白色着色層の耐候性及び耐加水分解性の付与と、樹脂フィルムの低収縮性の付与とを同時に達成することができ、このようなバックシートの積層構成の改良、及びバックシートの製造工程の改良により、バックシートの製造加工効率の良好な低価格の太陽電池用バックシートを提供できるものである。
【発明を実施するための最良の形態】
【００２２】
本発明を実施の形態に基づいて以下に詳細に説明すれば、本発明の太陽電池用バックシートの一実施の形態は、図１（ａ）のバックシート６の積層断面図に示すように、第１の樹脂フィルム層１１と、該第１の樹脂フィルム層１１の片面に塗布形成した白色着色層１２と、無機酸化物を樹脂フィルム１３ａに薄膜蒸着して形成した無機酸化物蒸着層１３ｂを備えたガスバリア性蒸着樹脂フィルム層１３と、第２の樹脂フィルム層１４とから構成されている。
【００２３】
また、本発明の太陽電池用バックシートの他の実施の形態は、図１（ｂ）のバックシート６の積層断面図に示すように、第１の樹脂フィルム層１１と、該第１の樹脂フィルム層１１の両面に塗布形成した白色着色層１２と、無機酸化物を樹脂フィルム１３ａに薄膜蒸着して形成した無機酸化物蒸着層１３ｂを備えたガスバリア性蒸着樹脂フィルム層１３と、第２の樹脂フィルム層１４とから構成されている。
【００２４】
そして、少なくとも、前記第１の樹脂フィルム層１１の片面又は両面に塗布形成した白色着色層１２は、該第１の樹脂フィルム層１１面に熱架橋硬化型白色塗料を塗布した後に加熱操作によって加熱硬膜処理することにより、耐候性及び耐加水分解性が付与されて形成され、また、前記第１の樹脂フィルム層１１と第２の樹脂フィルム層１４は、そのいずれか一方、若しくは両方が、前記加熱操作による硬膜処理と同時に、その加熱操作によって加熱アニール処理されていて、そのアニール処理によりフィルムの低収縮性が付与されているものである。
【００２５】
前記第１の樹脂フィルム層１１、第２の樹脂フィルム層１４は透明な樹脂フィルムであってもよいし、半透明乃至不透明な樹脂フィルムであってもよい。また、前記ガスバリア性蒸着樹脂フィルム層１３も透明性のある樹脂フィルムであってもよいし、半透明乃至不透明な樹脂フィルムであってもよい。
【００２６】
また、本発明の太陽電池用バックシートのその他の実施の形態は、図２（ａ）のバックシート６の積層断面図に示すように、無機酸化物を樹脂フィルム１３ａに薄膜蒸着して形成した無機酸化物蒸着層１３ｂを備えたガスバリア性蒸着樹脂フィルム層１３と、該樹脂フィルム層１３の片面にラミネートした樹脂フィルム層１４と、該樹脂フィルム層１４の片面に塗布形成した白色着色層１２とから構成されているものである。
【００２７】
また、本発明の太陽電池用バックシートのその他の実施の形態は、図２（ｂ）のバックシート６の積層断面図に示すように、無機酸化物を樹脂フィルム１３ａに薄膜蒸着して形成した無機酸化物蒸着層１３ｂを備えたガスバリア性蒸着樹脂フィルム層１３と、該樹脂フィルム層１３の片面にラミネートした樹脂フィルム層１４と、該樹脂フィルム層１４の両面に塗布形成した白色着色層１２とから構成されているものである。
【００２８】
そして、少なくとも、前記樹脂フィルム層１４の片面又は両面に塗布形成した白色着色層１２は、該樹脂フィルム層１４面に熱架橋硬化型白色塗料を塗布した後に、加熱操作により加熱硬膜処理することにより耐候性及び耐加水分解性が付与されて形成され、また、前記樹脂フィルム層１４は、前記加熱操作により加熱アニール処理されていて、そのアニール処理により、フィルムの低収縮性が付与されているものである。
【００２９】
前記樹脂フィルム層１４は、透明な樹脂フィルムであってもよいし、半透明乃至不透明な樹脂フィルムであってもよい。また、前記ガスバリア性蒸着樹脂フィルム層１３も、透明性のある樹脂フィルムであってもよいし、半透明乃至不透明な樹脂フィルムであってもよい。
【００３０】
本発明の太陽電池用バックシートの製造方法を、その発明の一実施の形態に基づいて以下に詳細に説明する。
【００３１】
まず、着色層塗布工程において、グラビアコーター、ロールコーターなどのコーティング装置を用いて、図１（ａ）、又は図１（ｂ）に示すように、巻取状の第１の樹脂フィルム層１１の片面又は両面に、熱架橋硬化型の白色塗料を塗布して白色着色層１２を形成する。
【００３２】
続いて、加熱処理工程において、前記白色着色層１２を塗布した第１の樹脂フィルム層１１を加熱操作用の加熱手段に導入して、加熱手段の加熱オーブン中にて、該第１の樹脂フィルム層１１を加熱（１００℃〜１６０℃、１分間〜５分間）することによりアニール処理を施し、該第１の樹脂フィルム層１１に低収縮性を付与する。
【００３３】
同時に、前記加熱操作用の加熱手段の加熱オーブン中にて、該第１の樹脂フィルム層１１の片面又は両面に塗布した前記白色着色層１２を加熱して焼き付け、該白色着色層１２を硬膜処理して白色着色層１２の層膜を強化し、該白色着色層１２に耐候性及び耐加水分解性を付与する。特に太陽電池は風雨に晒されるために、白色着色層１２は耐候性及び耐加水分解性を向上させておく必要がある。
【００３４】
続いて、第１ラミネート工程において、硬膜処理した白色着色層１２を積層した第１の樹脂フィルム層１１と、無機酸化物を樹脂フィルムに薄膜蒸着して形成したガスバリア性蒸着樹脂フィルム層１３とを第１加熱ラミネート手段に導入して、該第１の樹脂フィルム層１１の白色着色層１２面にガスバリア性蒸着樹脂フィルム層１３を、接着剤（感熱接着剤）を介してラミネートする。なお、ガスバリア性蒸着樹脂フィルム層１３の第１の樹脂フィルム層１１とのラミネート面は、樹脂フィルム層１３の薄膜蒸着層側と樹脂フィルム層１３側のいずれでもよい。
【００３５】
続いて、第２ラミネート工程において、耐候性及び耐加水分解性を付与した白色着色層１２と、ガスバリア性蒸着樹脂フィルム層１３とを積層した前記第１の樹脂フィルム層１１と、加熱アニール処理が施されていない第２の樹脂フィルム層１４若しくは予め加熱アニール処理により低収縮性が付与されている第２の樹脂フィルム層１４とを、第２加熱ラミネート手段に導入して、前記第１の樹脂フィルム層１１のガスバリア性蒸着樹脂フィルム層１３面に第２の樹脂フィルム層１４を、接着剤（感熱接着剤）を介してラミネートすることにより、図１（ａ）又は図１（ｂ）に示す本発明の太陽電池用バックシートが製造される。
【００３６】
前記ポリエチレンテレフタレートフィルムによる第１の樹脂フィルム１１としては、アニール処理後に、熱収縮が、ＭＤ（マシーンディスタンス；１．０％以下）、ＴＤ（スルーディスタンス；０．５％以下）になる樹脂フィルムが望ましいものであるが、素材としては特に限定せず、代表的なものとして、例えば、ポリプロピレン、ポリエチレンテレフタレート、ポリアミド、ポリエチレン、ポリイミド、ポリカーボネート、ポリメチル、ペンテン、ポリエチレンナフタレート等の樹脂フィルムが挙げられる。
【００３７】
前記熱架橋硬化型の白色塗料としては、焼き付け用の白色塗料が使用でき、この焼き付け用白色塗料の主となる樹脂成分及び白色顔料は、本発明においては特に限定するものではないが、樹脂としては、例えば、エポキシ、フェノール、アクリル、ポリエステル、アルキッド、アミノ等の樹脂を単体、又は２種以上、組み合わせて使用することができ、また、白色顔料としては、例えば、酸化チタン等が化学的に安定していて望ましい。
【００３８】
焼き付け用の白色塗料の焼き付け温度ｔb は、その塗料固有の適正な焼き付け温度より
もかなり低い場合には、白色塗料による白色着色層１２の塗膜が完全に架橋せず、経時的に又はヒートショックにより塗膜の強度が低下して、その白色着色層１２面に後において積層ラミネートされる樹脂フィルムとのデラミネーション（剥離）の原因となる。
【００３９】
そのため、第１の樹脂フィルム層１１面に塗工形成された白色着色層１２の焼き付け用白色塗料の焼き付け温度ｔb は、その塗料固有の適正な焼き付け温度に設定して焼き付け処理を行う必要があるが、本発明においては、焼き付け処理と同時に、同じ加熱オーブン中にて第１の樹脂フィルム層１１に対するアニール処理を行うため、加熱手段の加熱オーブン中の設定温度を、樹脂フィルムアニール処理のための許容最高加熱温度ｔa より高い温度に設定することは樹脂フィルム性能の劣化を招くために望ましくない。
【００４０】
そこで、本発明においては、加熱手段の加熱オーブン中の設定温度は、焼き付け用の白色塗料固有の最低焼き付け温度 minｔb 以上の温度であって、且つ、少なくとも樹脂フィルムアニール処理のための許容最高加熱温度ｔa よりも低く設定するものである。
【００４１】
ガスバリア性蒸着樹脂フィルム層１３としてラミネートされる水蒸気バリア性及びガスバリア性を有する樹脂フィルムは、ポリエチレンテレフタレート等の樹脂フィルム基材面に、酸化珪素、酸化アルミニウム、酸化マグネシウムなどの無機酸化物を薄膜蒸着してバリア性を付与した蒸着樹脂フィルムを使用することができ、本発明においては、特に限定するものではないが、例えば、酸化珪素を樹脂フィルムに薄膜蒸着したガスバリア性蒸着樹脂フィルムとして、ＧＬフィルム（凸版印刷（株）製）、テックバリア（三菱樹脂（株）製）、ＭＯＳ（尾池産業（株）製）、エコシアール（東洋紡績（株）製）、バリアロックス（東メタ（株）製）、コーバリア（興人（株）製）、セネシシリーズ（ダイセル化学（株）製）、ベセーラ（呉羽（株）製）などが使用できる。
【００４２】
第２の樹脂フィルム層１４を形成するための樹脂フィルムは、加熱することにより予めフィルムを収縮させておき、そのフィルムを実際に使用する際には収縮が発生しないように、予め加熱アニール処理された低収縮性のフィルムであり、前記第１の樹脂フィルム層１１を形成するための樹脂フィルムと同様に、加熱アニール処理により低収縮性が付与されているものである。
【００４３】
第２の樹脂フィルム層１４を形成するためのアニール処理された低収縮性の樹脂フィルムの具体例としては、例えば、フッ素系樹脂フィルム、耐加水分解性ポリエステルフィルム、ポリイミドフィルム、ポリフェニレンスルフィドフィルム、ポリカーボネートフィルム等の樹脂フィルムが望ましく、また、耐加水分解性、耐候性に優れた樹脂フィルムが望ましい。
【００４４】
また、第２の樹脂フィルム層１４を形成するための樹脂フィルムとしては、アニール処理された前記樹脂フィルムを用いる代わりに、アニール処理されていない、例えば、ポリプロピレン、ポリエチレンテレフタレート、ポリアミド、ポリエチレン、ポリイミド、ポリカーボネート、ポリメチル、ペンテン、ポリエチレンナフタレート等の樹脂フィルムを使用して、該樹脂フィルムの片面又は両面に、アニール処理されたフッ素系樹脂、耐加水分解性ポリエステル樹脂、ポリイミド樹脂、ＰＰＳ、ポリカーボネート樹脂等の耐加水分解性、耐候性に優れた樹脂を用いて耐候性樹脂コーティング層を施すことにより第２の樹脂フィルム層１４とすることも可能である。
【００４５】
また、本発明の太陽電池用バックシートの製造方法の発明の他の実施の形態としては、図２（ａ）、又は図２（ｂ）に示すように、前記一実施の形態における第２の樹脂フィルム層１４を形成するための樹脂フィルムとして、アニール処理された樹脂フィルムを用いる代わりにアニール処理されていない、例えば、ポリプロピレン、ポリエチレンテレフタ
レート、ポリアミド、ポリエチレン、ポリイミド、ポリカーボネート、ポリメチル、ペンテン、ポリエチレンナフタレート等の樹脂フィルムを使用して樹脂フィルム層１４を形成する。
【００４６】
そして該樹脂フィルム層１４の片面（図２（ａ）参照）、又は両面（図２（ｂ）参照）に、熱架橋硬化型の白色塗料を塗布して白色着色層１２を形成する。
【００４７】
続いて、加熱処理工程において、前記白色着色層１２を塗布した樹脂フィルム層１４を加熱操作用の加熱手段に導入して、加熱手段の加熱オーブン中にて、該樹脂フィルム層１４を加熱（１００℃〜１６０℃、１分間〜５分間）することにより、アニール処理を施して、該樹脂フィルム層１４に低収縮性を付与する。
【００４８】
そして、同時に、前記加熱操作用の加熱手段の加熱オーブン中にて、該樹脂フィルム層１４の片面又は両面に塗布した前記白色着色層１２を加熱して焼き付け、該白色着色層１２を硬膜処理して、該着色層１２の層膜を強化して、耐候性及び耐加水分解性を付与することにより、図２（ａ）又は図２（ｂ）に示す本発明の太陽電池用バックシートを製造するようにしてもよい。この場合には、前記一実施の形態における第１の樹脂フィルム層１１は省略することが可能である。
【００４９】
本発明の太陽電池は、本発明の上記バックシート６を用いた太陽電池であり、図３（又は図４）の模式的側断面図に示すように、例えば、その太陽電池の表面側から順に、透明なガラス基板１の片面にパターン状に設けたＩＴＯ薄膜等の表面透明電極パターン２と、各々表面透明電極パターン２上に設けたシリコン薄膜パターン３（アモルファスシリコン）と、該シリコン薄膜パターン３上に、前記各々表面透明電極パターン２と電気的に接続した裏面透明電極パターン４と、エチレン−酢酸ビニル共重合体（ＥＶＡ）等からなる充填材５と、本発明の上記バックシート６と、前記ガラス基板１と該バックシート６との間隔を保持するスペーサー１５とからなる積層構造の太陽電池モジュールにより構成されている。
【００５０】
なお、太陽電池を構成する表面透明電極パターン２、シリコン薄膜パターン３、裏面透明電極パターン４などの構造や形態や材質などは、本発明においては特に限定されるものではない。
【実施例】
【００５１】
以下に、本発明の具体的実施例を説明する。
【００５２】
＜実施例１＞
第１の樹脂フィルム１１として厚さ１２５μｍの透明なポリエチレンテレフタレートフィルム（Ｓ１０；東レ（株）製）の片面に、グラビアコーターにて金属缶用の焼き付け用白色塗料（Ｗ４３ＮＴＭ；東洋インキ製造（株）製）を塗工量３ｇ／ｍ2 にて塗工して白色着色層１２を形成した後、該白色着色層１２を形成した第１の樹脂フィルム１１を、加熱手段の加熱オーブン中に導入して、１６０℃、５分間にて、第１の樹脂フィルム１１に対する加熱アニール処理と、白色着色層１２に対する焼き付け処理（加熱硬膜処理）を同時に行った。
【００５３】
続いて、上記第１の樹脂フィルム１１の白色着色層１２面に、ガスバリア性蒸着樹脂フィルム層１３としてポリエチレンテレフタレートフィルムに酸化珪素の薄膜蒸着を施した透明性のあるガスバリア性蒸着樹脂フィルム（ＧＬ−ＡＥＨ、凸版印刷（株）製）を、該ガスバリア性蒸着樹脂フィルムに塗工量５ｇ／ｍ2 にて塗布したドライラミネート用接着剤（Ａ５２５／Ａ３、三井武田ケミカル（株）製）を介してラミネートした。
【００５４】
続いて、上記第１の樹脂フィルム１１、白色着色層１２、ガスバリア性蒸着樹脂フィルム層１３からなる積層フィルムのガスバリア性蒸着樹脂フィルム層１３面に、第２の樹脂フィルム層１４として予めアニール処理されて低収縮性が付与されている透明な厚さ５０μｍの固層重合ポリエステルフィルム（耐加水分解性を示すポリエステルフィルム、例えば、Ｘ１０Ｓ；東レ（株）製）を、該フィルムに塗工量５ｇ／ｍ2 にて塗布したドライラミネート用接着剤（Ａ５２５／Ａ３、三井武田ケミカル（株）製）を介してラミネートして、実施例１の太陽電池用バックシート６を作製した。
【００５５】
次に、上記実施例１の太陽電池用バックシートを１００ｍｍ角にカットして、図３又は図４の太陽電池の積層構造に示すように、透明なガラス基板１の片面に形成したＩＴＯ透明電極パターン２、シリコン薄膜パターン３、ＩＴＯ透明電極パターン４からなる太陽電池モジュールと、エチレン−酢酸ビニル共重合体（ＥＶＡ）からなる無着色透明な充填剤５（透明ＥＶＡ）と、本発明の太陽電池用バックシート６の順に積層して組み立て、太陽電池を作製した。
【００５６】
＜比較例１＞
第１の樹脂フィルム１１として厚さ１２５μｍの透明なポリエチレンテレフタレートフィルム（Ｓ１０；東レ（株）製）を、加熱手段の加熱オーブン中に導入して、１６０℃、５分間にて、第１の樹脂フィルム１１に対する加熱アニール処理を行った。
【００５７】
次に、上記アニール処理した第１の樹脂フィルム１１の片面に、グラビアコーターにてグラビア印刷用の白色インキ（ＬＰＧＴ  ＲＭ２白；東洋インキ製造（株）製）を塗工量３ｇ／ｍ2 にて塗工し、加熱乾燥して白色着色層１２を形成した。
【００５８】
続いて、上記第１の樹脂フィルム１１の白色着色層１２面に、ガスバリア性蒸着樹脂フィルム層１３としてポリエチレンテレフタレートフィルムに酸化珪素の薄膜蒸着を施した透明性のあるガスバリア性蒸着樹脂フィルム（ＧＬ−ＡＥＨ、凸版印刷（株）製）を、該ガスバリア性蒸着樹脂フィルムに塗工量５ｇ／ｍ2 にて塗布したドライラミネート用接着剤（Ａ５２５／Ａ３、三井武田ケミカル（株）製）を介してラミネートした。
【００５９】
続いて、上記第１の樹脂フィルム１１、白色着色層１２、ガスバリア性蒸着樹脂フィルム層１３からなる積層フィルムのガスバリア性蒸着樹脂フィルム層１３面に、第２の樹脂フィルム層１４として予めアニール処理されて低収縮性の付与されている透明な厚さ５０μｍの固層重合ポリエステルフィルム（耐加水分解性を示すポリエステルフィルム、例えば、Ｘ１０Ｓ；東レ（株）製）を、該樹脂フィルムに塗工量４ｇ／ｍ2 にて塗布したドライラミネート用接着剤（Ａ３１０／Ａ３、三井武田ケミカル（株）製）を介してラミネートして、比較例１の太陽電池用バックシート６を作製した。
【００６０】
次に、上記比較例１の太陽電池用バックシートを１００ｍｍ角にカットして、図４の太陽電池の積層構造に示すように、透明なガラス基板１の片面に形成したＩＴＯ透明電極パターン２、シリコン薄膜パターン３、ＩＴＯ透明電極パターン４からなる太陽電池モジュールと、エチレン−酢酸ビニル共重合体（ＥＶＡ）からなる無着色透明な充填剤５（透明ＥＶＡ）と、比較例１の太陽電池用バックシート６の順に積層して組み立て、太陽電池を作製した。
【００６１】
＜比較例２＞
第１の樹脂フィルム１１として厚さ１２５μｍの白色のポリエチレンテレフタレートフィルム（白ＰＥＴ、Ｅ２０；東レ（株）製）を、加熱手段の加熱オーブン中に導入して、１６０℃、５分間にて、第１の樹脂フィルム１１に対する加熱アニール処理を行った以外
は、上記比較例１と同様にして、比較例２の太陽電池用バックシート６を作製した。
【００６２】
次に、上記比較例２の太陽電池用バックシートを１００ｍｍ角にカットして、図４の太陽電池の積層構造に示すように、透明なガラス基板１の片面に形成したＩＴＯ透明電極パターン２、シリコン薄膜パターン３、ＩＴＯ透明電極パターン４からなる太陽電池モジュールと、エチレン−酢酸ビニル共重合体（ＥＶＡ）からなる無着色透明な充填剤５（透明ＥＶＡ）と、比較例２の太陽電池用バックシート６の順に積層して組み立て、太陽電池を作製した。
【００６３】
＜比較例３＞
第１の樹脂フィルム１１として厚さ１２５μｍの透明なポリエチレンテレフタレートフィルム（Ｓ１０；東レ（株）製）を、加熱手段の加熱オーブン中に導入して、１６０℃、５分間にて、第１の樹脂フィルム１１に対する加熱アニール処理を行った。
【００６４】
続いて、上記第１の樹脂フィルム１１面に、ガスバリア性蒸着樹脂フィルム層１３としてポリエチレンテレフタレートフィルムに酸化珪素の薄膜蒸着を施した透明性のあるガスバリア性蒸着樹脂フィルム（ＧＬ−ＡＥＨ、凸版印刷（株）製）を、該ガスバリア性蒸着樹脂フィルムに塗工量５ｇ／ｍ2 にて塗布したドライラミネート用接着剤（Ａ５２５／Ａ３、三井武田ケミカル（株）製）を介してラミネートした。
【００６５】
続いて、上記第１の樹脂フィルム１１、ガスバリア性蒸着樹脂フィルム層１３からなる積層フィルムのガスバリア性蒸着樹脂フィルム層１３面に、第２の樹脂フィルム層１４として、予めアニール処理されて低収縮性の付与されている透明な厚さ５０μｍの固層重合ポリエステルフィルム（耐加水分解性を示すポリエステルフィルム、例えば、Ｘ１０Ｓ；東レ（株）製）を、該樹脂フィルムに塗工量４ｇ／ｍ2 にて塗布したドライラミネート用接着剤（Ａ３１０／Ａ３、三井武田ケミカル（株）製）を介してラミネートして、比較例３の太陽電池用バックシート６を作製した。
【００６６】
次に、上記比較例３の太陽電池用バックシートを１００ｍｍ角にカットして、図４の太陽電池の積層構造に示すように、透明なガラス基板１の片面に形成したＩＴＯ透明電極パターン２、シリコン薄膜パターン３、ＩＴＯ透明電極パターン４からなる太陽電池モジュールと、白色に着色したエチレン−酢酸ビニル共重合体（ＥＶＡ）からなる白色着色の充填剤５（白色ＥＶＡ）と、比較例３の太陽電池用バックシート６の順に積層して組み立て、太陽電池を作製した。
【００６７】
＜比較例４＞
上記比較例３において、白色に着色したエチレン−酢酸ビニル共重合体（ＥＶＡ）からなる白色着色の充填剤５（白色ＥＶＡ）を、無着色のエチレン−酢酸ビニル共重合体（ＥＶＡ）からなる無着色透明な充填剤５（透明ＥＶＡ）とした以外は、比較例３と同様にして、比較例４の太陽電池用バックシート６を作製し、図４の太陽電池の積層構造に示すように、透明なガラス基板１の片面に形成したＩＴＯ透明電極パターン２、シリコン薄膜パターン３、ＩＴＯ透明電極パターン４からなる太陽電池モジュールと、無着色のエチレン−酢酸ビニル共重合体（ＥＶＡ）からなる無着色透明な充填剤５（透明ＥＶＡ）と、比較例４の太陽電池用バックシート６の順に積層して組み立て、太陽電池を作製した。
【００６８】
＜比較結果＞
上記＜実施例１＞にて作製した太陽電池と、上記＜比較例１＞〜＜比較例４＞にて作製した太陽電池との比較結果を表１に示す。
【００６９】
【表１】
2006073793.tif 000003
表１に示すように、上記実施例１により得られた本発明の太陽電池用バックシートは、白色着色層が硬膜処理されているために耐候性に優れ、積層ラミネートされた各々樹脂フィルム層間の剥離強度、充填剤の価格、バックシート製造原価、太陽電池トータル原価、発電効率が、共に良好であり、総合評価も良好であるのに対して、上記比較例１により得られた太陽電池用バックシートは、白色着色層が硬膜処理されていないために耐候性がなく、また積層ラミネートされた各々樹脂フィルム層間の剥離強度が弱く、剥離し易く、上記比較例２により得られた太陽電池用バックシートはバックシート製造原価及び太陽電池トータル原価が高いため商品化が難しく、上記比較例３により得られた太陽電池用バックシートは、充填剤の価格、バックシート製造原価、太陽電池トータル原価共に高いため商品化が難しく、また、上記比較例４により得られた太陽電池用バックシートは発電効率が低いことが判明した。
【図面の簡単な説明】
【００７０】
【図１】（ａ）〜（ｂ）は本発明の太陽電池用バックシートの積層構成の一実施の形態を説明する積層断面図。
【図２】（ａ）〜（ｂ）は本発明の太陽電池用バックシートの積層構成の他の実施の形態を説明する積層断面図。
【図３】本発明の太陽電池用バックシートを用いた太陽電池の積層構造の概要を説明する模式的側断面図。
【図４】一般的な太陽電池の積層構造の概要を説明する模式的側断面図。
【図５】従来の太陽電池用バックシートの積層構成の一実施の形態を説明する積層断面図。
【符号の説明】
【００７１】
Ｌ…太陽光線
１…ガラス基板
２…透明電極パターン
３…シリコン薄膜パターン
４…透明電極パターン
５…充填剤
６…太陽電池用バックシート
７…ポリエチレンテレフタレートフィルム
８…白色印刷層
９…無機蒸着樹脂フィルム（バリアフィルム）
１０…耐候性ポリエチレンテレフタレートフィルム
１１…第１の樹脂フィルム
１２…白色着色層
１３…ガスバリア性蒸着樹脂フィルム層
１４…第２の樹脂フィルム層
１５…スペーサー
【図１】
2006073793.tif 000004
【図２】
2006073793.tif 000005
【図３】
2006073793.tif 000006
【図４】
2006073793.tif 000007
【図５】
2006073793.tif 000008